(57)【要約】      （修正有）【課題】二重送り防止機能付き計数機において、多重に重ねられた投票用紙を高効率的に判別することができる選挙投票用紙を提供する。【解決手段】熱可塑性樹脂からなる二軸延伸フィルムを基紙とし、この基紙の表面と裏面にそれぞれ塗工層を有し、かつ表面塗工層に被選挙人の記入欄を印刷してなる選挙投票用紙であって、不透明度が９０〜９８％、かつ光波長９００ｎｍにおける光線透過率が１４〜２０％である選挙投票用紙。【選択図】なし【特許請求の範囲】
【請求項１】
熱可塑性樹脂からなる二軸延伸フィルムを基紙とし、この基紙の表面と裏面にそれぞれ塗工層を有し、かつ表面塗工層に被選挙人の記入欄を印刷してなる選挙投票用紙であって、不透明度が９０〜９８％、かつ光波長９００ｎｍにおける光線透過率が１４〜２０％であることを特徴とする選挙投票用紙。
【請求項２】
塗工層が、
（ａ）水性樹脂バインダー、
（ｂ）無機微細粉末、
（ｃ）帯電防止機能を有する水溶性ポリマー、
を含有していることを特徴とする請求項１に記載の投票用紙。
【請求項３】
塗工層が、更に（ｄ）着色剤を含有していることを特徴とする請求項２に記載の選挙投票用紙。
【請求項４】
熱可塑性樹脂が、ポリオレフィン系樹脂を含むことを特徴とする請求項１〜３のいずれかに記載の選挙投票用紙。
【請求項５】
二軸延伸フィルムが、フィラーを１１〜５６重量％含有していることを特徴とする請求項１〜４のいずれかに記載の選挙投票用紙。
【請求項６】
二軸延伸フィルムが、面積延伸倍率２５〜７０倍で延伸されていることを特徴とする請求項１〜５のいずれかに記載の選挙投票用紙。
【請求項７】
二軸延伸フィルムが、下記式（１）で算出される空孔率が１５〜６０％であることを特徴とする請求項１〜６のいずれかに記載の選挙投票用紙。
【数１】
2008307835.tif 000007
【請求項８】
二軸延伸フィルムが、表面層、ベース層および裏面層を含有し、ベース層のフィラー含有量が１５〜６０重量％、表面層および裏面層のフィラー含有量が０〜１５重量％であることを特徴とする請求項１〜７に記載の選挙投票用紙。
【発明の詳細な説明】
【技術分野】
【０００１】
本発明は、国会議員や県会議員、市町村の議員および県知事、市町村長の選挙や、最高裁判所の判事の罷免選挙などに用いられる選挙投票用紙に関するものである。
本発明による選挙投票用紙は、選挙の集計などに用いる計数機での多重送り（２枚以上の紙送り）の検知を容易とし、集計などの作業が容易となる。
【背景技術】
【０００２】
選挙投票用紙としては、従来、パルプを素材とした紙に、候補者氏名の記入欄および投票に当っての注意事項および選挙管理委員会名を印刷した用紙が用いられてきた。
この用紙は、選挙民により候補者名が記入欄に書き込まれた後、２つ折りに折り畳まれ、投票箱内に投入される。
選挙投票終了後、投票箱より投票用紙は取り出され、選挙管理委員の立会のもとに折り畳まれた投票用紙を集計人が開き、候補者名毎に投票用紙を振り分け、人手により各候補者毎の票数を数え挙げて集計してきた。
近年、選挙投票用紙として、プラスチックを素材とした合成紙を投票用紙に使用し、さらに機械による投票用紙計数機を使用することで、集計時の省力化を目指すことが可能となり、更には開票時間の短縮に大きく貢献している。（特許文献１、２参照。）
【０００３】
しかしながら、合成紙を素材とした選挙用紙の場合でも、夏場の投票人の汗や冬場の帯電により、選挙用紙が重なったまま投票用紙が計数機を通過する恐れがあり、それにより集計結果に差異が生じるため、再計数せざるを得なく、集計作業が停止することとなるため、この場合は集計作業効率が大きく低下するという問題があった。
しかし近年、計数機での用紙の搬送途中に、近赤外線光透過センサーを設置して、該光線の光線透過率から、２枚以上重なった選挙用紙を判別し、同時に異常票専用スタッカーへ排出する機構の付いた投票用紙計数機が、例えば（株）ムサシ社製、商品名：テラックＥＬ１５Ｒ、として発売されており、作業効率は大きく改善されている。
しかしながら、二重送り防止機能が追加された計数機では、選挙投票用紙の近赤外線での透過率を測定することで多重重ね投票用紙を判別するため、近年の複数色に着色された選挙投票用紙においては、選別効率が低いものも見受けられる。
【０００４】
【特許文献１】特公平０７−０５１３９３号公報
【特許文献２】特許第２７１８７５３号公報
【発明の開示】
【発明が解決しようとする課題】
【０００５】
本発明は、二重送り防止機能付き計数機において、多重に重ねられた投票用紙を高効率的に判別することができる選挙投票用紙を提供することを課題とする。
【課題を解決するための手段】
【０００６】
本発明者らは、上記課題の解決に向けて鋭意検討した結果、熱可塑性樹脂からなる二軸延伸フィルムを基紙とし、この基紙の表面と裏面にそれぞれ塗工層を有し、かつ表面塗工層に被選挙人の記入欄を印刷してなる選挙投票用紙であって、不透明度が９０〜９８％であり、かつ、波長９００ｎｍでの光線透過率を１４〜２０％の範囲に制御した場合に、多重に重ねられた投票用紙を高効率的に判別でき、集計の作業性や効率を大幅に改良できることを見出し、本発明を完成するに至った。
さらに、本発明では塗工層が、（ａ）水性樹脂バインダー、（ｂ）無機微細粉末、（ｃ）帯電防止機能を有する水溶性ポリマーを含有していることが好ましく、更には（ｄ）着色剤を含有していることが好ましい。
また本発明では二軸延伸フィルムが、熱可塑性樹脂としてポリオレフィン系樹脂を含み、かつフィラーを１１〜５６重量％含むことが好ましい。
【０００７】
加えて本発明では、二軸延伸フィルムは、その面積延伸倍率が２５〜７０倍であり、下記式（１）で算出される空孔率が１５〜６０％であることが好ましい。
【数１】
2008307835.tif 000002
また、本発明の二軸延伸フィルムは、表面層、ベース層および裏面層を少なくとも含有し、ベース層のフィラー含有量が１５〜６０重量％、表面層および裏面層のフィラー含有量が０〜１５重量％であることが好ましい。
【発明の効果】
【０００８】
本発明の選挙投票用紙は、二軸延伸フィルムを基紙に用い、これに塗工層を設けた選挙投票用紙において、記入内容の裏透けが無い様に不透明度を９０〜９８％の範囲に設定する反面、特にその光波長９００ｎｍにおける光線透過率を１４〜２０％の範囲に調整することで、計数機器による多重重ね状態を容易に検出できるものとし、集計作業におけるトラブルも少なく、開票時間の短縮化に大きく貢献し得るものである。
【発明を実施するための最良の形態】
【０００９】
以下に、本発明の選挙投票用紙の構成及び効果を詳細に説明する。なお、本発明において用いられる「〜」はその前後に記載される数値をそれぞれ最小値及び最大値として含む範囲を意味する。
１．二軸延伸フィルム
本発明における二軸延伸フィルムとは、本発明の選挙投票用紙の基紙となるものである。該二軸延伸フィルムの特徴としては、熱可塑性樹脂を含み、好ましくはフィラーを含み、異なる二軸の方向に延伸された延伸フィルムであり、不透明度が９０〜９８％であって、面積延伸倍率が２５〜７０倍であることが好ましく、空孔率が１５〜６０％であることが好ましい。
本発明の二軸延伸フィルムは、複層構造であっても二軸延伸フィルムのみを含むものであってもよい。
【００１０】
全体が二軸方向に既に延伸されているため、例え投票者がどちらの方向に折り目をつけても伸びにくく、両方向に曲げ弾性が高いために折り癖が付きにくく、投票用紙としての折り回復力（折り回復時間）を良好なものに設定しやすいという利点がある。
また本発明では、熱可塑性樹脂からなる二軸延伸フィルムを基紙に用いることで、不透明度や光線透過率に寄与する空孔含有率（空孔率）や空孔のサイズを、フィルムの延伸倍率から従来品に比べて任意に設定しやすいという利点もある。
更に本発明では、熱可塑性樹脂からなる二軸延伸フィルムを基紙に用いることで、好ましくは内部に有する空孔を、フィルムの面方向で円形（全体では円盤状）に近く方向性の少ない形状とすることが可能であり、投票用紙の目方向によって特定波長の光線透過率が変わるなどの不具合は起こりにくい。
【００１１】
１）熱可塑性樹脂
本発明の二軸延伸フィルムに用いられる熱可塑性樹脂は、二軸延伸フィルムのマトリクスを形成するものであり、その種類は特に制限されない。例えば、高密度ポリエチレン、中密度ポリエチレン等のエチレン系樹脂、あるいはポリプロピレン等のプロピレン系樹脂、ポリ（４−メチルペンタ−１−エン）、エチレン−環状オレフィン共重合体等のシクロオレフィンコポリマー樹脂、等のオレフィン系樹脂；ナイロン−６、ナイロン−６，６、ナイロン−６，１０、ナイロン−６，１２等のポリアミド系樹脂；ポリエチレンテレフタレートやその共重合体、ポリエチレンナフタレート、ポリブチレンテレフタレート、ポリ乳酸、脂肪族ポリエステル等の熱可塑性ポリエステル系樹脂；アタクティックポリスチレン、シンジオタクティックポリスチレン、スチレン−アクリロニトリル樹脂、アクリロニトリル−ブタジエン−スチレン樹脂等のスチレン系樹脂；ポリカーボネート、ポリフェニレンスルフィド等の延伸成形が可能な熱可塑性樹脂が挙げられる。これらは２種以上混合して用いることもできる。
【００１２】
本発明では一般に曲げ弾性の高いポリメチルペンテン、ナイロン、ポリブチレンテレフタレート、ＡＢＳ、ポリカーボネート等を選択しても良いが、本発明では熱可塑性樹脂として、生産性、加工容易性、耐水性、耐薬品性、リサイクル性、コストの面から特にオレフィン系樹脂を用いることが好ましい。更にオレフィン系樹脂の中でも、プロピレン系樹脂、高密度ポリエチレンを用いることが好ましく、プロピレン系樹脂を用いることが特に好ましい。
かかるプロピレン系樹脂としては、プロピレン単独重合体が挙げられ、アイソタクティックないしはシンジオタクティックおよび種々の立体規則性を示すポリプロピレンや、プロピレンを主成分とし、これとエチレン、ブテン−１、ヘキセン−１、ヘプテン−１，４−メチルペンテン−１等のα−オレフィンとの共重合体が挙げられる。この共重合体は、２元系でも３元系でも４元系でもよく、またランダム共重合体でもブロック共重合体でもよい。またプロピレン系樹脂を用いる場合は、延伸性を良好とするためポリエチレン、ポリスチレン、エチレン・酢酸ビニル共重合体等のプロピレン系樹脂よりも融点が低い熱可塑性樹脂を３〜２５重量％配合するのがよい。このような熱可塑性樹脂は、二軸延伸フィルム中に、４４〜８９重量％で使用することがより好ましく、５０〜８６重量％で使用することがさらに好ましい。
二軸延伸フィルムにおける熱可塑性樹脂の含有量が４４重量％未満であれば、基紙としての強度が不足し、また延伸成形時に破断しやすい傾向がある。逆に８９重量％を超えては充分な空孔数が得られない傾向がある。
【００１３】
２）フィラー
本発明の二軸延伸フィルムには、熱可塑性樹脂とともにフィラーを用いることができ、該フィラーとしては、各種無機フィラーまたは有機フィラーを使用することができる。本発明の選挙投票用紙に所望の不透明度を持たせるために、無機フィラーまたは有機フィラーは、二軸延伸フィルム中に、１１〜５６重量％の範囲で使用することがより好ましく、１４〜５０重量％で使用することがさらに好ましい。
無機フィラーとしては、炭酸カルシウム、焼成クレイ、シリカ、けいそう土、タルク、硫酸バリウム、硫酸アルミニウム、酸化マグネシウム、アルミナ、紫外光吸収フィラー等が挙げられ、紫外光吸収フィラーとしては、二酸化チタン、酸化亜鉛等が挙げられる。
有機フィラーとしては、マトリクス樹脂がポリオレフィン樹脂の場合に、ポリエチレンテレフタレート、ポリブチレンテレフタレート、ポリカーボネート、ナイロン−６、ナイロン−６，６、環状オレフィン重合体、環状オレフィンとエチレンとの共重合体等の用いるポリオレフィン樹脂の融点よりは高い融点（例えば、１２０〜３００℃）ないしはガラス転移温度（例えば、１２０〜２８０℃）を有するものが使用できる。
二軸延伸フィルムには、上記の無機フィラーまたは有機フィラーの中から１種を選択してこれを単独で使用してもよいし、２種以上を選択して組み合わせて使用してもよい。２種以上を組み合わせて使用する場合には、有機フィラーと無機フィラーを混合して使用してもよい。
【００１４】
本発明の選挙投票用紙に所望の光線透過率を持たせるためには、二軸延伸フィルム中に均一で真円に近い微細な空孔を多量に発生させることが好ましい。後述する延伸成形により発生させる空孔の形状の調整のため、二軸延伸フィルムに含み得る無機フィラーの形状または有機フィラーの分散形状は、アスペクト比（長径／短径）が１〜３程度の粒形を有していることが好ましい。また空孔サイズの調整のため、二軸延伸フィルムに含み得る無機フィラーの平均粒径または有機フィラーの平均分散粒径は、好ましくはそれぞれが０．１μｍ以上３．０μｍ未満の範囲、より好ましくはそれぞれが０．２〜２．０μｍの範囲のものを使用する。平均粒径または平均分散粒径が３．０μｍ以上の場合、空孔が不均一になる傾向がある。また、平均粒径または平均分散粒径が０．１μｍ未満の場合、所定の空孔および光線透過率が得られにくい傾向がある。
これらフィラーの平均粒径または平均分散粒径は、電子顕微鏡により観察された一次粒子または分散粒子１０点の粒径を求め、その平均値として求めることができる。
【００１５】
３）添加剤
本発明の二軸延伸フィルムには、必要に応じて、蛍光増白剤、熱安定剤、酸化防止剤、紫外線安定剤（光安定剤）、紫外線吸収剤、染料、顔料、分散剤、滑剤、帯電防止剤、粘着防止剤、ブロッキング防止剤、難燃剤などの各種公知の添加剤を配合してもよい。熱安定剤としては、立体障害フェノール系やリン系、アミン系等の安定剤を０．００１〜１重量％、光安定剤としては、立体障害アミン系やベンゾトリアゾール系、ベンゾフェノン系などの光安定剤を０．００１〜１重量％、無機フィラーの分散剤としては、シランカップリング剤、オレイン酸やステアリン酸等の高級脂肪酸、金属石鹸、ポリアクリル酸、ポリメタクリル酸ないしはそれらの塩等を０．０１〜４重量％、帯電防止剤としては、ステアリン酸モノグリセリド、ステアリルジエタノールアミン等の低分子型界面活性剤を０．０１〜４重量％配合してもよい。
【００１６】
４）積層方法
本発明で用いる二軸延伸フィルムは、単層構造でも良いし、２層以上に積層された複層構造でも良い。折り回復力の調整が容易になることから、複層構造であることが好ましい。
積層例として、例えば、ベース層の片面に表面層を積層した２層構造、ベース層の両面に表面層、裏面層をそれぞれ形成した３層構造を例示することができる。
さらには表面層とベース層の間に中間層を積層することで４層以上の多層構造とすることもできる。従って二軸延伸フィルムが、例えば、３層構造の場合は表面層／ベース層／裏面層、５層構造の場合は表面層／中間層／ベース層／中間層／裏面層の積層構造を例示できる。
積層方法に関しては特に限定されず、公知の積層方法、例えば、複数の押出機により溶融した樹脂を、フィードブロックまたはマルチマニホールドにより一台のダイに導きダイ内で積層する方法（共押出）、溶融押出ラミネートにより積層する方法（溶融ラミ）等が挙がられる。
二軸延伸フィルムが、表面層、ベース層、裏面層を含む積層フィルムである場合には、折り回復力を所望の範囲に調整しやすくするために、ベース層のフィラー含有量を１５〜６０重量％、表面層および裏面層のフィラー含有量を０〜１５重量％の範囲に設定することが好ましい。
【００１７】
５）延伸方法
本発明で用いる二軸延伸フィルムの延伸成形方法としては、一般的な二軸延伸方法が使用できる。具体例としては、スクリュー型押出機に接続されたＴダイやＩダイを使用して溶融樹脂をシート状に押し出し成形した後、該シートを、ロール群の周速差を利用した縦延伸とテンターオーブンを利用した横延伸とを組み合わせた逐次二軸延伸にて延伸する方法や、テンターオーブンとリニアモーターの組み合わせによる同時二軸延伸にて延伸する方法、円形ダイを使用して溶融樹脂をチューブ状に押し出し、内部の空気圧力で同時二軸延伸するインフレーション成形方法、該シートをカットしパンタグラフ型延伸装置を用いて同時二軸延伸する方法などが挙げられる。
延伸温度は、使用する熱可塑性樹脂の融点より２〜６０℃低い温度であり、樹脂がプロピレン単独重合体（融点１５５〜１６７℃）の場合は１５２〜１６４℃、高密度ポリエチレン（融点１２１〜１３４℃）の場合は１１０〜１２０℃の範囲であることが好ましい。また、延伸速度は２０〜３５０ｍ／分の範囲であることが好ましい。
二軸延伸フィルム中に発生させる空孔の大きさを調整するために、面積延伸倍率（縦方向延伸倍率と横方向延伸倍率との積）は２５〜７０倍の範囲とするのが好ましく、２８〜６０倍の範囲とすることがより好ましい。使用する熱可塑性樹脂がプロピレン系樹脂の場合、面積延伸倍率が２５倍未満では、延伸ムラが発生し均一な二軸延伸フィルムが得られにくく、面積延伸倍率が７０倍を上回る場合は、延伸時にフィルムが破断しやすいために好ましくない。
【００１８】
本発明の二軸延伸フィルムの各延伸軸における延伸倍率は、ほぼ等しいことが好ましい。例えば二軸延伸フィルムの縦方向延伸倍率を横方向延伸倍率で除した値が、０．２〜５の範囲であることが好ましく、０．４〜３の範囲であることがより好ましく、０．５〜２の範囲であることが特に好ましい。二軸延伸フィルムが縦方向、横方向ともほぼ等しい延伸履歴を有することで、用紙の目方向や折り方向に寄らず、優れた折り回復力を発揮できる。使用する熱可塑性樹脂がプロピレン系樹脂の場合、各軸における延伸倍率は、具体的にはそれぞれ２〜１１倍の範囲が好ましく、４〜１０倍の範囲がより好ましく、５〜９倍の範囲が特に好ましい。各軸における延伸倍率が２倍未満では、延伸ムラが発生し均一な延伸フィルムが得られにくく、各軸における延伸倍率が１１倍を上回る場合は、延伸時にフィルムが破断しやすいために好ましくない。
【００１９】
本発明の二軸延伸フィルムの面積延伸倍率は、設計上あるべき値として設けているが、下記の分析方法によって求めることも可能である。
例えば、二軸延伸フィルムのカットサンプルを、使用する熱可塑性樹脂の融点（例えば、ＤＳＣ測定により求めた融点）より２〜５℃低い温度に設定したオイルバス（例えば、シリコーンオイルバス）中に浸漬、静置して、延伸による配向がすべて緩和する様に熱収縮させて延伸前の状態とし、縦・横各方向の熱収縮率より算出することができる。
また、二軸延伸フィルムがフィラーを含有し、延伸により内部に空孔を有するものである場合は、縦・横各方向の断面を電子顕微鏡で観察し、任意の空孔１０点のアスペクト比（長径／短径）の平均値を求めて、縦・横各方向での平均値の積を面積延伸倍率としても良い。
フィルムが二軸延伸フィルムであるか否か、またどの方向に延伸軸があるかを定性的に判断する方法としては、熱可塑性樹脂が結晶性ポリマーの場合、延伸により分子鎖の配向と同時に結晶化を伴うため、結晶部のＸ線回折を利用した解析方法を利用できる。例えば、フィルムを小片に切り出し、Ｘ線の入射方向を変えながら数枚の回折パターン写真を撮影して、フィルム中の熱可塑性樹脂の結晶配向度を確認すれば良い。
本発明の二軸延伸フィルムは上記４）の積層方法と、５）の延伸方法を組み合わせた成形方法により製造することができる。
【００２０】
６）物性
本発明の投票用紙に用いる二軸延伸フィルムは、上記手法により内部に有する空孔の量や大きさを調整し、投票用紙の不透明度と光波長９００ｎｍにおける光線透過率とを調整することができる。その空孔の量（空孔率にて規定）および二軸延伸フィルムの厚さの増加に応じて、光線反射する界面数が増加するため、これに入射する光線の反射、散乱の確率が高まり、結果として不透明度は増加する傾向にある。また、二軸延伸フィルムに入射する光線の光波長が、これら空孔の大きさとほぼ等しいとき、該波長光線の反射、散乱の確率がより高まり、結果として該波長の光線透過率は選択的に低下する傾向にある。
従って本発明の投票用紙に用いる二軸延伸フィルムは、用いるフィラーの量やその平均粒径乃至平均分散粒径、フィラーの粒度分布、延伸成形時の面積延伸倍率、延伸成形時の温度などを調整し、その結果、目安として得られる空孔率と、空孔サイズの変更によって、塗工層も含めた選挙投票用紙の不透明度と光波長９００ｎｍにおける光線透過率とを所望の範囲に調整することができる。
【００２１】
本発明においては特に、フィルムの延伸成形により空孔を形成し、二軸延伸フィルムの可視光線領域の光線透過率は極力カットして、不透明度（光波長３６０〜７８０ｎｍにて測定）を９０％以上と高いものとするが、特に二軸延伸フィルムの近赤外線領域（光波長９００ｎｍ）の光線透過率については所定の範囲に設定するために、二軸延伸フィルム内に９００ｎｍに近いサイズの空孔を極力作らないようにした。具体的な実現手法として後述する実施例では、延伸成形時の延伸倍率（９倍）を鑑みて、用いるフィラーに分級品（０．１μｍ以下の微粒径分布をカットしたもの）を使用している。しかし本発明はこれら特定の原料や成形方法に限定されるものではない。
【００２２】
二軸延伸フィルムの空孔率は好ましくは１５〜６０％、より好ましくは２０〜５５％の範囲とする。本明細書において「空孔率」とは、延伸前の樹脂組成物に延伸後どの程度の空孔が生じたかを示すものであり、下記式（１）にしたがって計算される値を意味する。
【数２】
2008307835.tif 000003
式（１）中、ρ0は真密度を表し、ρは延伸フィルムの密度を表す。延伸前の材料が多量の空気を含有するものでない限り、真密度は延伸前のフィルム組成の密度にほぼ等しい。
【００２３】
二軸延伸フィルムの内部に形成される空孔のサイズは、厚み方向断面を電子顕微鏡で観察して、長手方向で９００ｎｍ（０．９μｍ）近傍のものが殆ど無いことが好ましい。具体的にはこれらの長手方向のサイズが、平均値で１〜１００μｍであることが好ましく、５〜２０μｍであることがより好ましい。
本発明の二軸延伸フィルムの厚さは、取り扱いやすさの観点から、好ましくは６０〜１５０μｍ、より好ましくは７０〜１２０μｍ、特に好ましくは８０〜１１０μｍの範囲である。
本発明の二軸延伸フィルムの不透明度は、記入された候補者氏名が透けて見えることを防止するため、９０〜９８％の範囲である。
この二軸延伸フィルムの表裏の表面は、塗工層との接着性を良好とするためにコロナ放電処理されていてもよいし、更にプライマー処理されていてもよい。
【００２４】
２．塗工層
二軸延伸フィルムの表裏面に塗工層を形成するために、塗工される塗工剤は、（ａ）水性樹脂バインダー、（ｂ）無機微細粉末、（ｃ）帯電防止機能を有する水溶性ポリマーを含有させることが好ましく、さらに塗工剤には（ｄ）着色剤を含有させても良い。
塗工剤は、（ａ）水性樹脂バインダー中の樹脂固型分１００重量部に対し、（ｂ）無機微細粉末は３００〜２，０００重量部、好ましくは５００〜７００重量部の割合で、（ｃ）帯電防止機能を有する水溶性ポリマーは０．１〜５重量部の割合で配合したものが好ましく用いられる。
先ず、（ａ）水性樹脂バインダーは、有機バインダーとして（ｂ）無機微細粉末や（ｃ）水溶性ポリマーの固着、および塗工層の二軸延伸フィルムへの密着力を付与するものである。本発明で使用し得る（ａ）水性樹脂バインダーは、基紙である二軸延伸フィルムの素材の熱可塑性樹脂の種類及びその他の条件を考慮して任意に選択すればよいが、例えば、メタクリル酸メチル−ブタジエン共重合体ゴムラテックス、ポリ塩化ビニリデン系エマルジョン、エチレン−酢酸ビニル−塩化ビニル共重合体エマルジョン、スチレン−ブタジエン共重合体ゴムラテックス、酢酸ビニル−アクリル酸エステル共重合体ラテックス、アクリル酸エステル−スチレン共重合体エマルジョン、エチレン−酢酸ビニル共重合体エマルジョン、アクリル系樹脂エマルジョン等を単独で、または二種以上を併用して用いることができる。
【００２５】
次に、（ｂ）無機微細粉末は、充填材や顔料として用いられ、印刷性の向上、鉛筆筆記性の向上、白度の向上、着色、不透明感付与、表面平滑性向上、及び（充填材として）コスト低減を目的としている。
（ｂ）成分の無機微細粉末としては、炭酸カルシウム、サチンホワイト、シリカ、酸化チタン、アルミナ、亜鉛華、酸化鉄、クレイ及び硫酸アルミニウム等が挙げられるが、特に炭酸カルシウム等の充填材類及び酸化チタン、亜鉛華、酸化鉄等の顔料類が好ましい。また、この無機微細粉末の粒径は１５μｍ以下が好ましく、特に０．１〜１０μｍが好ましい。用いる無機微細粉末の粒径が１５μｍを超えては、得られる選挙投票用紙の表面が粗面となり、その平滑性が悪くなるからである。
更に、（ｃ）成分の帯電防止機能を有する水溶性ポリマーとしては、ポリエチレンイミン、ポリ（エチレンイミン−尿素）、ポリアミンポリアミドのエチレンイミン付加物、窒素原子含有水溶性カチオン性ポリマーもしくは両性ポリマー等が挙げられる。これらの窒素原子含有水溶性ポリマーは、窒素原子含有単量体を単独重合するか、これら単量体と他の共重合性単量体を共重合することにより得られる。
【００２６】
含窒素単量体の具体例を挙げれば、例えば、下記構造式（イ）乃至（リ）で示されるような単量体が挙げられる。
【化１】
2008307835.tif 000004
【００２７】
ここで、各式中Ｒ1 は水素またはメチル基、Ｒ3 およびＲ4 はそれぞれ低級アルキル基（特に、炭素数１〜４、就中１〜２）、Ｒ5 は炭素数１〜２２の飽和または不飽和アルキル基もしくはベンジル基、Ｘ- は四級化されたＮ+ の対アニオン（例えば、ハライド（特にクロライド））、Ａは炭素数２〜６のアルキレン基、を表わす。
この窒素原子含有水溶性ポリマーは、これら四級（両性化）窒素含有単量体（ロ）、（ニ）、（ニ）′、（ヘ）、（ヘ）′、（チ）、（チ）′、（リ）を単独重合して、またはこれら四級窒素含有単量体と他のビニル単量体とを共重合させることにより得られる。あるいは、三級窒素含有単量体（イ）、（ハ）、（ホ）、（ト）を単独重合、もしくは他の単量体と共重合させてからアルキルハライド、ジメチル硫酸、ベンジルハライドモノクロロ酢酸エステル等のカチオン化剤により四級化、又はモノクロル酢酸（塩）、プロパンサルトン、プロピオラクトン等の両性化剤により両性化することによって四級化ないし両性化して得ることができる。
この窒素原子含有水溶性ポリマーは、水溶性であることが好ましいが、塗膜の耐水性の観点から過度に水溶性であることは望ましくない。従ってこの三級ないし四級窒素含有重合体は、疎水性の単量体との共重合体であることが望ましい。疎水性単量体としては、スチレンまたはその核ないし側鎖置換体（メチルスチレン等）、塩化ビニル、長鎖アルキル基等を有するアクリルないしメタクリル酸エステル、ハロゲン化ビニル、その他が挙げられる。
【００２８】
本発明で特に好ましい（ｃ）成分の帯電防止機能を有する水溶性ポリマー（窒素原子含有水溶性ポリマー）は、下記の（ａ）′〜（ｃ）′成分を共重合させたアクリル系ポリマーである。
（ａ）′単量体（イ）〜（ヘ）                    ２０〜４０重量％
（ｂ）′
【化２】
2008307835.tif 000005
〔式中、Ｒ1はＨまたはメチル基、Ｒ2は炭素数１〜１８のアルキル基である〕
４０〜８０重量％
（ｃ）′疎水性ビニル単量体                        ０〜２０重量％
然して、上記（ｂ）′成分としては、アクリル酸メチル、アクリル酸ブチル、アクリル酸プロピル、アクリル酸ステアリル、メタクリル酸メチル、メタクリル酸エチル等が挙げられる。
本発明で最も好適なアクリル系ポリマーは、（ａ）′単量体が前記の単量体（ヘ）であり、Ｘ-がＣｌ-であるものである。
これらアクリル系ポリマーは、三菱化学（株）よりサフトマーＳＴ１０００、ＳＴ１１００の商品名で販売されている。
【００２９】
これら（ａ）、（ｂ）および（ｃ）成分の他に、投票表紙を着色する必要がある場合は、塗工層中に（ｄ）成分として着色剤を添加しても良い。着色剤としては、市販の染料および／または顔料を選択することが可能である。染料としてはその種類に制限はなく、例えば、塩基性染料、酸性染料、直接染料、蛍光染料、分散染料、反応性染料等が用いられる。顔料もその種類に制限はなく、金属の酸化物あるいは硫化物を主成分とする無機顔料や、通常レーキと言われている溶解した染料に沈殿剤を加えて不溶性にした有機顔料等が広く使用できる。具体的な無機顔料としては、チタンホワイト（二酸化チタン）、亜鉛華（酸化亜鉛）、炭酸カルシウム、カオリン、黒鉛（カーボンブラック）、群青（ウルトラマリンブルー）、紺青（プルシアンブルー）、黄土（イエローオーカー）、黄鉛（クロムイエロー）、亜鉛黄（ジンクイエロー）、ニッケルチタンイエロー、ビスマスバナジウムイエロー、カドミウムイエロー、弁柄（酸化鉄）、鉛丹、辰砂（硫化水銀）、カドミウムレッド、沈降性硫酸バリウム、バライタ粉、マイカ、パールマイカ、アルミニウム粉等の金属粉、フレーク状の金属粉などが挙げられ、有機顔料としてはレーキ顔料の他に、多環式系、フタロシアニン系、溶性アゾ系、不溶性アゾ系、ポリアゾ系、染付け系のものなどが挙げられる。
【００３０】
さらに本発明の塗工層には、消泡剤、湿潤剤、凍結防止剤、防腐剤、粘度調整剤、反応促進・遅延剤、分散剤、可塑剤、有機着色剤等を添加してもよい。その他プラスチックピグメントと呼ばれる有機フィラー類も加えて良い。また塗工剤を塗工しやすくし、乾燥性を向上させる目的から、塗工剤に若干の有機溶剤等を添加することができる。
塗工剤は、従来公知の溶剤を用いて上記組成物を溶剤の相の中に溶解、分散、乳濁分散、希釈して、流動性があり塗工可能なものを用いる。溶剤としては水を主体とするものを用いることが好ましい。
二軸延伸フィルム上に塗工層を設ける方法としては、コンマ方式、ロール方式、ロッド方式、カーテン方式、グラビア方式、ブレード方式、エアーナイフ方式、サイズプレス方式、ワイヤーバー方式、スライドホッパー方式、リバースグラビア方式等の一般的な塗工方法が用いられる。またこれら一般的な塗工方法を適宜組み合わせて塗工する方法も用いられる。
【００３１】
本発明の塗工層は、表面塗工層および裏面塗工層ともに、塗工剤の素材、組成により、表面固有抵抗が１×１０12Ω未満、平滑度（ＪＩＳ−Ｐ−８１１９のベック指数）が１００〜５，０００秒となるように調整することが好ましい。
表面固有抵抗が１×１０12Ωを越えると用紙間でブロッキングを生じたり、ほこりが投票用紙に付着しやすい。平滑度は、より平滑である（ベック指数値が高い）程、手で投票用紙をめくる作業が容易となるが、平滑度が余り高くなりすぎるとブロッキングを生じるようになり開票に支障を来たす可能性がある。また鉛筆筆記性も悪化する。
塗工層の厚みは表面側、裏面側とも０．０５〜１０μｍ程度とする。選挙投票用紙の肉厚は６０〜１７０μｍであることが好ましく、７０〜１４０μｍであることがより好ましく、８０〜１３０μｍであることが特に好ましい。
【００３２】
３．選挙投票用紙の物性
本発明の選挙投票用紙は、不透明度が９０〜９８％であり、且つ波長９００ｎｍでの光線透過率が１４〜２０％であることが必要である。
不透明度が９０％未満の場合は、記載した人名が裏面側から透過しやすくなり、秘匿性の観点から好ましくない。不透明度が９８％を上回る場合は、近赤外光の光線透過性もまた低下し、波長９００ｎｍの光線透過率を１４〜２０％の範囲に調整することが困難となり、所望の多重送り判別機能が低下するために好ましくない。
そして波長９００ｎｍでの光線透過率が１４％未満の場合には、計数機器における二重送り判別機能が低下するため好ましくない。同じく該光線透過率が２０％を上回るように調整すると、不透明度を９０〜９８％の範囲に調整することが困難となり、記載人名が裏面側から透過しやすくなり好ましくない。被選挙人の記入欄の印刷は、オフセット印刷、グラビア印刷、フレキソ印刷等の一般的な印刷方法が用いられる。
【実施例】
【００３３】
以下に、実施例及び比較例を用いて本発明を更に詳細に説明する。
ただし以下に示す材料、使用量、割合、操作等は、本発明の趣旨を逸脱しない限り適時変更することができる。従って、本発明の範囲は以下に示す具体例に制限されるものではない。なお、実施例中の配合の％および部は全て重量基準である。
＜製造例１＞
ポリプロピレン（日本ポリケム（株）社製、商品名：ノバテックＰＰ  ＭＡ４）７２重量％、炭酸カルシウム（備北粉化工業（株）社製の商品名：ソフトン１２００を更に分級により、０．１μｍ以下の微粒子分布をカットしたもの）２０重量％、二酸化チタン（石原産業（株）社製、商品名：ＣＲ−６０）８重量％を混合した組成物（Ａ１）を主押出機へ、さらにポリプロピレン（日本ポリケム（株）社製、商品名：ノバテックＰＰ  ＭＡ４）９８重量％、炭酸カルシウム（備北粉化工業（株）社製の商品名：ソフトン１２００を更に分級により、０．１μｍ以下の微粒子分布をカットしたもの）２重量％を混合した組成物（Ａ２）を副押出機１および副押出機２へそれぞれ導入し、２７０℃の温度に設定した副押出機１、主押出機、副押出機２により溶融混練された上記組成物（Ａ１）、（Ａ２）を各押出機が接続するＴダイヘッドより三層共押出手法によりシート状に押し出し、冷却装置により冷却して、Ａ２／Ａ１／Ａ２の構成を有する積層無延伸シートとして得た。なお、上記組成物（Ａ１）、（Ａ２）には、配合した熱可塑性樹脂１００重量部に対して、酸化防止剤としてフェノール系安定剤（チバ・スペシャルティ・ケミカルズ（株）社製、商品名：イルガノックス１０１０）０．０５重量部、リン系安定剤（ジー・イー・プラスチック（株）製、商品名：ウエストン６１８）０．０５重量部、ラジカル補足剤として、ヒンダードアミン系安定剤（三共（株）製、商品名：ＨＡ−７０Ｇ）０．０５重量部を配合した。
次いで、得られた積層無延伸シートを１５０℃の温度にまで再度加熱した後、縦方向に５倍の延伸を行い、縦延伸後の同シートを再び１５５℃の温度にまで再加熱し、テンターを用いて横方向に９倍延伸して（面積延伸倍率：４５倍）、１６５℃の温度でアニーリング処理し、６０℃の温度にまで冷却し、耳部をスリットした上、コロナ放電処理を施し、３層構造の厚さ７０μｍ（Ａ２／Ａ１／Ａ２＝１０μｍ／５０μｍ／１０μｍ）の積層フィルムで、白色度９８％、不透明度９４％、空孔率３２％、密度０．８４ｇ／ｃｍ3の二軸延伸フィルムを得た。
【００３４】
＜製造例２＞
製造例１の二軸延伸フィルムの３層構造の厚さを、押出機の吐出量を変更して７０μｍから１００μｍ（Ａ２／Ａ１／Ａ２＝１０μｍ／８０μｍ／１０μｍ）の積層フィルムとする以外は、同一製造法にて、白色度９８％、不透明度９６％、空孔率３０％、密度０．８３ｇ／ｃｍ3の二軸延伸フィルムを得た。
【００３５】
＜製造例３＞
ポリプロピレン（日本ポリケム（株）社製、商品名：ノバテックＰＰ  ＥＡ８Ｗ）８１重量％、高密度ポリエチレン（日本ポリエチレン（株）社製、商品名：ノバテックＨＤ  ＨＪ３６０）３重量％、及び炭酸カルシウム（備北粉化工業（株）社製、商品名：ソフトン１８００）１６重量％を混合した組成物（Ａ１）を２７０℃の温度に設定した押出機にて混練させた後、シート状に押し出し、更に冷却装置により冷却して、無延伸シートを得た。次いで、得られたシートを１５０℃の温度にまで再度加熱した後、縦方向５倍の延伸を行って５倍縦延伸フィルムを得た。
さらにポリプロピレン（日本ポリケム（株）社製、商品名：ノバテックＰＰ  ＦＹ６Ｈ）５４重量％と、炭酸カルシウム（備北粉化工業（株）社製、商品名：ソフトン１８００）４６重量％とを混合した組成物（Ａ２）を別の押出機にて２１０℃で混練させた後、これをダイによりシート状に押出し、これを上記工程で得られた５倍縦延伸フィルムの両面に積層し、３層構造の積層フィルムを得た。次いで、この３層構造の積層フィルムを６０℃の温度にまで冷却した後、再び約１５５℃の温度にまで加熱し、テンターを用いて横方向に８倍延伸し（面積延伸倍率  ３７．５倍）、１６５℃の温度でアニーリング処理し、６０℃の温度にまで冷却し、耳部をスリットして、コロナ放電処理を施し３層構造（一軸延伸／二軸延伸／一軸延伸）の厚さ１００μｍ（Ａ２／Ａ１／Ａ２＝２５μｍ／５０μｍ／２５μｍ）の積層フィルムで、白色度９８％、不透明度９８％、空孔率３０％、密度０．７９ｇ／ｃｍ3の二軸延伸フィルムを得た。
【００３６】
＜製造例４＞
製造例３の二軸延伸フィルムの押出機の吐出量を変更し、またテンター延伸時の温度を１５５℃から１８０℃に変更する以外は、同一製造法にて、厚さ１００μｍ（Ａ２／Ａ１／Ａ２＝２５μｍ／５０μｍ／２５μｍ）の積層フィルムで、白色度９３％、不透明度７１％、空孔率１０％、密度１．０１ｇ／ｃｍ3の熱可塑性樹脂延伸フィルムを得た。
【００３７】
［実施例１］
前記製造例１で得た厚さ７０μｍの二軸延伸フィルムの表裏面に、下記の組成と配合量を有する表面用塗工剤と裏面用塗工剤を、それぞれバーコーターを用いて塗布し、１００℃で乾燥させて、表面塗工層の厚さが８μ、裏面塗工層の厚さが６μの白色の塗工紙を得た。
〔配合１〕
塗工剤組成                                        表面用塗工剤  裏面用塗工剤
（ａ）ＳＢＲラテックス（固形分５０％）                  ３２部        ５０部
ＪＳＲ（株）社製、商品名：０６９５
（ａ）アクリル酸エステル系樹脂ラテックス（固形分５０％）１１部        １０部
ＪＳＲ（株）社製、商品名：ＡＥ９５０
（ｂ）平均粒径１．５μｍのＣａＣＯ3                   １００部      １００部
備北粉化工業（株）社製、商品名：ソフトン１５００
（ｃ）ＳＴ−１１００水溶液（固形分４％）                １２部        １２部
三菱化学（株）社製の水溶性アクリル系樹脂帯電防止剤
得られた塗工紙の表面塗工層の上に被選挙人の氏名の記入欄や、注意書事項、選挙管理委員会名を印刷し、本発明の選挙投票用紙を作成した。この選挙投票用紙の物性を表１に示す。
【００３８】
［実施例２］
実施例１の二軸延伸フィルムを製造例１のフィルムから製造例２のフィルムに変更した以外は、同一製造法によって選挙投票用紙を作成した。この選挙投票用紙の物性を表１に示す。
【００３９】
［実施例３］
前記製造例２で得た厚さ１００μｍの二軸延伸フィルムの表裏面に、下記組成と配合量を有する表面用塗工剤と裏面用塗工剤を、それぞれバーコーターを用いて塗布し、１００℃で乾燥させて、表面塗工層の厚さが８μ、裏面塗工層の厚さが６μの水色（アサギ色）の塗工紙を得た。
〔配合２〕
塗工剤組成                                        表面用塗工剤  裏面用塗工剤
（ａ）ＳＢＲラテックス（固形分５０％）                  ３２部        ５０部
ＪＳＲ（株）社製、商品名：０６９５
（ａ）アクリル酸エステル系樹脂ラテックス（固形分５０％）１１部        １０部
ＪＳＲ（株）社製、商品名：ＡＥ９５０
（ｂ）平均粒径１．５μｍのＣａＣＯ3                   １００部      １００部
備北粉化工業（株）社製、商品名：ソフトン１５００
（ｃ）ＳＴ−１１００水溶液※（固形分４％）              １２部        １２部
三菱化学（株）社製の水溶性アクリル系樹脂帯電防止剤
（ｄ）ダイレクトブルー５３                                １部          １部
和光純薬工業（株）社製、試薬
この塗工紙の表面塗工層の上に被選挙人の記入欄や、注意書事項、選挙管理委員会名を印刷し、本発明の選挙投票用紙を作成した。この選挙投票用紙の物性を表１に示す。
【００４０】
［比較例１］
実施例１の二軸延伸フィルムを製造例１のフィルムから製造例３のフィルムに変更した以外は、同一製造法にて選挙投票用紙を作成した。この選挙投票用紙の物性を表１に示す。
［比較例２］
実施例１の二軸延伸フィルムを製造例１のフィルムから製造例４のフィルムに変更した以外は、同一製造法にて選挙投票用紙を作成した。この選挙投票用紙の物性を表１に示す。
［比較例３］
実施例３の表面および裏面塗工層の配合から、（ｄ）ダイレクトブルー５３の配合量をそれぞれ８部に変更した以外は、同一製造法にて選挙投票用紙を作成した。この選挙投票用紙の物性を表１に示す。
【００４１】
＜評価例＞
１）厚さ
ＪＩＳ−Ｐ−８１１８−１９９８に記載の方法に基づき測定した。なお、各層の厚さは二軸延伸フィルムないし塗工紙の断面を電子顕微鏡で観察し、その比率から算出した。
密度
ＪＩＳ−Ｐ−８１２４−１９９８に記載の方法に基づき算出した。
２）不透明度
得られた選挙投票用紙の不透明度を、ＪＩＳ−Ｐ−８１４９−２０００に記載の方法に準拠し、標準黒色板を裏当てして測定した視感反射率を、標準白色板を裏当てして測定した固有視感反射率にて除した値を百分率で算出した。結果を表１に示す。
３）空孔率
明細書中に記載の計算式（式（１））に基づき算出した。
４）平滑度（ベック平滑度）
得られた選挙投票用紙の平滑度を、ＪＩＳ−Ｐ−８１１９−１９９８に記載の方法に基づき測定した。結果を表１に示す。
【００４２】
５）表面固有抵抗
得られた選挙投票用紙の表面固有抵抗を、ＪＩＳ−Ｋ−６９１１−１９９５に記載の方法に基づき、温度２３℃、相対湿度５０％の条件下で、絶縁計（東亜電波工業（株）製、商品名：ＤＳＭ−８１０３）を用いて測定した。結果を表１に示す。
６）鉛筆筆記性
評価担当者を１０名選択し、各自にＨＢの鉛筆にて、得られた選挙投票用紙の表面側に本人の氏名を記入した。市販コピー用紙並で良好と判断した人数が１０名であれば筆記性は良好、９名以下なら筆記性を不良とした。結果を表１に示す。
７）裏面認識性
上記鉛筆筆記性評価で使用したサンプルを蛍光灯下の屋内にて、筆記面を反対側から透かし見て、下記評価基準により判断した。結果を表１に示す。
○  すべてのサンプル（１０点）の鉛筆筆記内容が認識不可
×  鉛筆筆記内容が認識可能
【００４３】
８）光線透過率測定
得られた選挙投票用紙の光波長９００ｎｍにおける光線透過率を、分光光度計（日立製作所（株）社製、商品名：Ｕ−３３１０）を用いて測定した。結果を表１に示す。
９）計数機による二重送り判別性
二重送り防止機能付き投票用紙計数機（（株）ムサシ社製、商品名：テラックＥＬ１５Ｒ）を使用し、２枚重ね送りの判別テストを行った。
すなわち、選挙投票用紙（サイズ：８０ｍｍ×１２８ｍｍ）の中央部にスティックのり（（株）トンボ鉛筆社製、商品名：ビットハイパワー）を軽く付着させ、その上にさらに選挙投票用紙を重ねることで、強制的に２枚重ねの状態とした投票用紙を５組作成した。これら２枚重ね品を含む選挙投票用紙５００枚を上記計数機にて計数を行い、異常表専用スタッカーに排紙された数（組数）を測定して、下記評価基準により判断した。結果を表１に示す。
○  すべて判別可能
×  １組以上の判別不可品が通過
【００４４】
【表１】
2008307835.tif 000006